(57)【要約】【課題】  太陽光が当たるところに暫く置いておいても、内部の温度上昇を抑制できて、収納している合成樹脂製品である包装用容器に変形を来すことのない運搬用容器を提供すること。【解決手段】  ガラス転移温度が５０℃〜８０℃の合成樹脂を材料として形成された製品を運搬するための運搬用容器であって、ＪＩＳ Ｚ ８７２９に準拠して測定した表層表面の明度を、８０以上１００未満としたこと。【選択図】なし【特許請求の範囲】
【請求項１】
ガラス転移温度が５０℃〜８０℃の合成樹脂を材料として形成された製品を運搬するための運搬用容器であって、
ＪＩＳ Ｚ ８７２９に準拠して測定した表層表面の明度を、８０以上１００未満としたことを特徴とする運搬用容器。
【請求項２】
前記製品を構成する合成樹脂は、ポリ乳酸を主体とするものであることを特徴とする請求項１に記載の運搬用容器。
【発明の詳細な説明】
【技術分野】
【０００１】
本発明は、運搬用容器に関し、特に、ガラス転移温度が５０℃〜８０℃の合成樹脂を材料として形成された製品を運搬するために使用される運搬用容器に関するものである。
【背景技術】
【０００２】
合成樹脂を材料として形成された製品としては、非常に衛生的で使い捨てし易いものであることから、スーパーで使用されているようなトレーや、コンビニエンスストア等で使用されている弁当用容器等の食品を包装する包装用容器、あるいは発芽野菜用トレー等があり、この種の包容用容器は大量生産されている。そして、このような包装用容器は、安価に提供されていることから大量に消費されているものであり、所謂家庭ゴミ中に占める割合が高くなってきている。勿論、上記の各利点から、合成樹脂製の「袋」も大量生産されてきており、これも家庭ゴミに占める割合も増加の一途を辿ってきている。
【０００３】
このような合成樹脂を材料として形成された包装用容器や袋は、現状のままにしておくとゴミ処理が追いつかなくなる虞があるため、容易に分解できる合成樹脂材料、例えばポリ乳酸等の生分解性樹脂材料を使用して生産することが検討されてきている。ところが、この種の生分解性樹脂によって形成した包装用容器や袋は、温度によって変形あるいは変化し易いものであり、容器や袋としての機能を損なう場合がある。
【０００４】
一方、この種の合成樹脂製の包装用容器や袋は、単価の安いものであるから、一つの運搬用容器に大量に収納して保管や運搬がなされている。このような運搬用容器は、涼しいところに保管しながら運搬することが前提になっているのであるが、一時保管状況や運搬経路によっては、どうしても涼しい場所とはならないことがある。
【０００５】
それも夏の晴天時に、中に包装用容器を入れたまま一時保管や運搬をすると、運搬用容器内の温度が非常に高くなる場合があり、発明者等の実験によると、３時間後では内部温度は３０℃を超え、６時間を経過すると、直接直射日光が当たっている容器内の温度は、何と５７．５℃にもなることが判明したのである。
【０００６】
このとき、もし、この運搬用容器内に収納されている製品が生分解性の合成樹脂であるポリ乳酸を使用して形成したものであると、このポリ乳酸のガラス転移温度は５５℃であるため完全に製品に変形を来たし、直ちに商品価値が全くないものとなってしまうのである。このことが、ゴミ処理問題解決に役立つポリ乳酸の使用を制限している一つの理由となっているのである。
【０００７】
そこで、本発明者等が運搬用容器について、何かよい工夫がないものかと種々検討をして、運搬用容器の構造上での工夫、つまり通気性をよくして内部温度の上昇を抑制してはどうか、という検討がなされた。ところが、通気性をよくするためには、運搬用容器の一部に「風穴」を開けることになり、この風穴から異物が混入する可能性がある。この運搬用容器が、食品用の包装用容器を運搬するものであれば、この混入した異物が、食品中にも混入する可能性がでてくることを意味するから、通気性を良くするための工夫は見送られ、特許文献１に記載されている運搬用容器の検討がなされるに至ったのである。
【特許文献１】特開２００３−３２８２９９号公報、要約
【発明の開示】
【発明が解決しようとする課題】
【０００８】
この特許文献１に記載された発明は、「段ボール外装用ライナ」に関するものであり、「外装用ライナの表層表面のＬ*ａ*ｂ*表色系を特定範囲の茶系にコントロールし、表面と表下面とのＬ*値差の絶対値を特定の値以下にすることにより、表面の白紙外観、印刷画像の鮮明性及び耐退色性に優れた外装用ライナが得られること」を見出して、「表面の白紙外観、印刷画像の鮮明性及び耐退色性に優れた外装用ライナを提供すること」を課題として、「紙層が２層以上で構成されている段ボール外装用ライナであって、ＪＩＳ Ｚ ８７２９に準拠して測定した表層表面の明度（Ｌ*）が７０〜８０、色相（ａ*）が１．６〜８、色相（ｂ*）が１０〜３５であり、且つ表面と表下面とのＬ*値差の絶対値（｜ΔＬ*｜）が下記［式１]による計算値以下であることを特徴とする段ボール外装用ライナ」といった構成を有したものである。
【０００９】
ところが、この特許文献１に記載された技術は、その請求項２にも記載されているように、基本的には「表層が晒パルプと未晒パルプで構成されている段ボール外装用ライナ」であるから、太陽光を熱エネルギーとして吸収し易い「茶系統の色」を呈しているものである。何故なら、この特許文献１の段落０００２に記載されているように、「ライナは、主として段ボールの外装用として使用される。その表層を構成するパルプには、通常、未晒パルプ（未晒パルプの色調は茶系色）が使用される」からである。
【００１０】
そうなると、この特許文献１の技術は、表面に対する印刷性能は向上するかも知れないが、基本的には「茶系統の色」を呈しているものであるから、太陽光を熱エネルギーとして吸収し易いものであり、前述したような生分解性樹脂からなる製品を収納する運搬用容器とするには適当でないことになるのである。
【００１１】
そこで、本発明者等は、太陽光が当たるところに暫く置いておいても、内部の温度上昇を抑制できる運搬用容器とするにはどうしたらよいか、について種々検討を重ねてきた結果、本発明を完成したのである。
【００１２】
すなわち、本発明の目的とするところは、太陽光が当たるところに暫く置いておいても、内部の温度上昇を抑制できて、収納している合成樹脂製品である包装用容器に変形を来すことのない運搬用容器を提供することにある。
【課題を解決するための手段】
【００１３】
以上の課題を解決するために、まず、請求項１に係る発明の採った手段は、後述する最良の形態の説明中において使用する符号を付して説明すると、
「ガラス転移温度が５０℃〜８０℃の合成樹脂を材料として形成された製品を運搬するための運搬用容器であって、
ＪＩＳ Ｚ ８７２９に準拠して測定した表層表面の明度を、８０以上１００未満としたことを特徴とする運搬用容器」
である。
【００１４】
すなわち、この請求項１の発明に係る運搬用容器は、特許文献１におけるような所謂「段ボール箱」であってもよいし、また、合成樹脂で形成した箱、つまり「コンテナ」であってもよく、さらには「袋」状のものであってもよいものであるが、ＪＩＳ Ｚ ８７２９に準拠して測定した表層表面の明度を８０以上１００未満としたものである。
【００１５】
ここでいう「色の明度」は、「光源色」でではなく「物体色」でいうもので、「日本色研配色大系」（ＰＣＣＳ）でも、マンセル表色系（マンセルシステム）でも採用されている基準であり、「明るさの度合い」を図り「１００」を上限としたものである。そして、本発明では、この色の明度だけを規定して、「色相」や「彩度」については規定していないものである。
【００１６】
つまり、ＪＩＳ Ｚ ８７２９に準拠して測定した表層表面の明度を８０以上１００未満としたことは、太陽光を反射し易い明るい色を採用したということであり、特許文献１で記載されている明度よりも大きい明度の色を採用したことを意味するものである。換言すれば、本発明に係る運搬用容器は、ピンクでも薄緑でも、あるいは空色であってもよいが、要するにその表面の色として非常に明るい色を採用したものである。
【００１７】
また、この請求項１に係る運搬用容器では、ＪＩＳ Ｚ ８７２９に準拠して測定した表層表面の明度を８０以上１００未満としたのであり、色相や彩度には拘らないのであるから、例えば、ピンク、薄緑、及び空色を組み合わせて、内容物、製造者名あるいはそのロゴマーク、全体の意匠形成等の種々な模様や文字を表示できるものである。
【００１８】
この請求項１に係る運搬用容器で、ＪＩＳ Ｚ ８７２９に準拠して測定した表層表面の明度を８０以上１００未満とした理由は、この明度が８０より小さいと、一般的な茶色の段ボールと同じになって太陽熱の吸収を良好にしてしまうからであり、彩度や色相を変えて模様や文字を表示した場合に部分的に熱の吸収を促進してしまう可能性があるからである。また、明度を１００未満とした理由は、１００より大きい明度はないからである。
【００１９】
また、本発明に係る運搬用容器が、ガラス転移温度が５０℃〜８０℃の合成樹脂を材料として形成された製品を運搬するものに特定した理由は、包装用容器として使用される合成樹脂材料がこのガラス転移温度範囲のものである実状があるからである。すなわち、ガラス転移温度が５０℃〜８０℃の合成樹脂としては、Ａ−ＰＥＴ（ガラス転移温度６５℃）やポリ乳酸（ガラス転移温度５５℃）があり、これらの合成樹脂材料は大量に使用されている実状があるからである。特に、ポリ乳酸は、生分解性樹脂であるから、これを主体として成形した包装用容器はゴミ処理を効果的に行えるようにするために、今後この種の包装用容器を成形する材料として使用増加が見込まれているからである。
【００２０】
また、包装用容器として使用される材料のガラス転移温度が５０℃〜８０℃であることが必要な理由は、５０℃以下の合成樹脂は、包装用容器を成形するための材料としては適しておらず、８０℃以上の合成樹脂は、そもそも夏場の暑い日に晒しておいても何等問題がないからである。
【００２１】
従って、この請求項１の発明に係る運搬用容器によれば、ガラス転移温度が５０℃〜８０℃の合成樹脂からなる包装用容器を収納して、そのまま太陽光の当たる場所に置いておいても、内部の温度上昇をある程度抑制することができるのであり、内部の合成樹脂製製品である包装用容器に変形を来すことはないのである。すなわち、この請求項１の運搬用容器は、その表面明度をより高くすることにより、太陽光を効果的に反射することができるのであり、わざわざ「風穴」を形成しなくても、内部の温度上昇を極力抑えることができて、内容物である包装用容器の変形を阻止することができるものとなっているのである。
【００２２】
さらには、この請求項１に係る運搬用容器は、ゴミ処理に役立つ生分解性樹脂を材料とした包装用容器の一時保管や運搬を変形を来すことなく行えて、ゴミ処理に役立つ生分解性樹脂の大量使用を可能にし、ゴミ処理の一躍を担うことができるのである。
【００２３】
上記課題を解決するために、請求項２に係る発明の採った手段は、上記請求項１の運搬用容器について、
「前記製品を構成する合成樹脂は、ポリ乳酸を主体とするものであること」
である。
【００２４】
すなわち、この請求項２の運搬用容器は、その収納する対象物を、ポリ乳酸を主体とする合成樹脂材料によって形成した製品と限定したものであり、生分解性樹脂製品の運搬に適したものとしたものである。
【００２５】
ポリ乳酸は、上述した生分解性樹脂の代表であり、土中に埋めると早期に分解するものであるが、熱による変形を受けやすいものである。つまり、この請求項２の運搬用容器が、このポリ乳酸を主体とした製品を対象とすることによって、ゴミ処理がし易い製品の運搬専用のものとして、最も適したものとなるのである。
【００２６】
従って、この請求項２の発明に係る運搬用容器は、上記請求項１のそれと同様な効果を発揮する他、ゴミ処理対策を施した製品の運搬や保管を行うものとして最適なものとなるのである。
【発明の効果】
【００２７】
以上、説明した通り、本発明においては、上述した通り、
「ガラス転移温度が５０℃〜８０℃の合成樹脂を材料として形成された製品を運搬するための運搬用容器であって、
ＪＩＳ Ｚ ８７２９に準拠して測定した表層表面の明度を、８０以上１００未満としたこと」
を、その構成上の主たる特徴としたものであり、これにより、太陽光が当たるところに暫く置いておいても、内部の温度上昇を抑制できて、収納している合成樹脂製品である包装用容器に変形を来すことのない運搬用容器を提供することができるのである。
【００２８】
また、本発明に係る運搬用容器によれば、ゴミ処理に役立つ生分解性樹脂を材料とした包装用容器の一時保管や運搬を変形を来すことなく行えて、ゴミ処理に役立つ生分解性樹脂の大量使用を可能にし、ゴミ処理の一躍を担うことができるのである。
【発明を実施するための最良の形態】
【００２９】
次に、上記のように構成した各請求項に係る発明を、最良の形態に基づいて説明すると、一般的に市販されている茶色の段ボール箱の表面に白い紙（明度約９５）を貼り、これを最良形態、つまり実施例の運搬用容器とした。そして、ここで使用したのと同じ段ボール箱を比較例１として採用した。
【００３０】
以上の実施例と比較例に係る運搬用容器の中全体に、ポリ乳酸からなる包装用容器を詰めるととともに、各運搬用容器の上段部、中段部、及び下段部にそれぞれ温度計を差し込んで、これらを平成１６年８月１１日（天気：晴天、最高気温：４２．５℃、湿度：２１％）に内部の温度変化と、包装用容器の変化を調べてみた。なお、各運搬用容器の上段は上面から下１０ｍｍの位置であり、下段部は同下面から上１０ｍｍの位置であり、中段部は上段部と下段部の中間であって、運搬用容器の上面から下１８５ｍｍの位置であった。
【００３１】
以上の条件で、各運搬用容器の内部温度の変化を６時間測定してみた結果は、次の表１に示す通りとなった。なお、比較例２は、比較例１と同じ運搬用容器であって、室内に設置したものである。
【００３２】
【表１】
2006143314.tif 000002
また、このときの各運搬用容器内に収納した包装用容器の形状変化を観察したところ、次の表２の通りであった。なお、この表２中に記載した各符号は、次の意味を有するものである。
【００３３】
○＝変形なし、△＝少し変形、×＝大きく変形
【００３４】
【表２】
2006143314.tif 000003
以上の結果から、最良形態に係る運搬用容器では、夏場の一時保管時間や直射日光に晒しながら運搬する最大時間と考えられる「６時間」を経過しても、内部の温度は、５０℃以上にはならず、中に入れておいたポリ乳酸からなる包装用容器には、何らの変形も生じなかったことが理解できる。